【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
基材フィルム上に、少なくとも１つの有機層と、少なくとも１つの無機層とを有し、前記有機層が、ラジカル重合性モノマーと、１気圧３０℃で液状である重合開始剤とを含む組成物を真空蒸着し、硬化させてなり、かつ、前記有機層を構成するラジカル重合性モノマーが、下記一般式（４）で表される化合物から選択される少なくとも１種である、ガスバリアフィルム。
一般式（４）
【化１】
2009172993.tif 000001
（一般式（４）中、Ｒ7は、水素またはメチル基を表し、Ｒ8は水素原子を表し、Ｌ1は、炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ１は、１〜６の整数を表し、ｍ１が２以上のとき、それぞれのＲ7およびＲ8は同一であっても異なっていてもよい。）
【請求項２】
基材フィルム上に、少なくとも１つの有機層と、少なくとも１つの無機層とを有し、前記有機層が、ラジカル重合性モノマーと、融点が３０℃以下である重合開始剤とを含む組成物を真空蒸着し、硬化させてなり、かつ、前記有機層を構成するラジカル重合性モノマーが、下記一般式（４）で表される化合物から選択される少なくとも１種である、ガスバリアフィルム。
一般式（４）
【化２】
2009172993.tif 000002
（一般式（４）中、Ｒ7は、水素またはメチル基を表し、Ｒ8は水素原子を表し、Ｌ1は、炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ１は、１〜６の整数を表し、ｍ１が２以上のとき、それぞれのＲ7およびＲ8は同一であっても異なっていてもよい。）
【請求項３】
前記重合開始剤の分子量が１７０以上であることを特徴とする、請求項１または２に記載のガスバリアフィルム。
【請求項４】
前記組成物中に、重合開始剤を２重量％以下の割合で含むことを特徴とする、請求項１〜３のいずれか１項に記載のガスバリアフィルム。
【請求項５】
前記重合開始剤が、下記一般式（１）で表される化合物を少なくとも１種含有することを特徴とする、請求項１〜４のいずれか１項に記載のガスバリアフィルム。
一般式（１）
【化３】
2009172993.tif 000003
（一般式（１）中、Ｒ1は、炭素数１〜１８の置換または無置換のアルキル基、炭素数１〜１８の置換または無置換のアリール基、カルボニル基、またはこれらの基が複数個結合した置換基を表し、Ｒ2は、炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表す。ｎ１は０〜５の整数を表し、ｎ１が２以上のとき、それぞれのＲ2は同一であっても異なっていてもよい。）
【請求項６】
前記重合開始剤が、下記一般式（２）で表される化合物を少なくとも１種含有することを特徴とする、請求項１〜４のいずれか１項に記載のガスバリアフィルム。
一般式（２）
【化４】
2009172993.tif 000004
（一般式（２）中、Ｒ3は、炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表し、Ｒ4は炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表す。ｎ２およびｎ３は、それぞれ、０〜５の整数を表すが、ｎ２およびｎ３のいずれもが０になることはない。ｎ２が２以上のとき、それぞれのＲ3は同一であっても異なっていてもよく、ｎ３が２以上のとき、それぞれのＲ4は同一でも異なっていてもよい。）
【請求項７】
前記有機層が、フラッシュ蒸着により形成されてなる、請求項１〜６のいずれか１項に記載のガスバリアフィルム。
【請求項８】
前記有機層を構成するラジカル重合性モノマーが、下記一般式（５）で表される化合物から選択される少なくとも１種である、請求項１〜７のいずれか１項に記載のガスバリアフィルム。
一般式（５）
【化５】
2009172993.tif 000005
（一般式（５）中、Ｒ9は、水素またはメチル基を表し、Ｒ10は水素原子を表し、Ｌ2は炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ２は、１〜６の整数を表し、ｍ２が２以上のとき、それぞれのＲ9およびＲ10は同一であっても異なっていてもよい。）
【請求項９】
基材フィルム上に、少なくとも１つの有機層と、少なくとも１つの無機層とを有するガスバリアフィルムの製造方法であって、前記有機層を、ラジカル重合性モノマーと、１気圧３０℃で液状である重合開始剤とを含む組成物を真空蒸着し、硬化させて形成し、かつ、前記有機層を構成するラジカル重合性モノマーが、下記一般式（４）で表される化合物から選択される少なくとも１種である、ガスバリアフィルムの製造方法。
一般式（４）
【化６】
2009172993.tif 000006
（一般式（４）中、Ｒ7は、水素またはメチル基を表し、Ｒ8は水素原子を表し、Ｌ1は、炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ１は、１〜６の整数を表し、ｍ１が２以上のとき、それぞれのＲ7およびＲ8は同一であっても異なっていてもよい。）
【請求項１０】
基材フィルム上に、少なくとも１つの有機層と、少なくとも１つの無機層とを有するガスバリアフィルムの製造方法であって、前記有機層を、ラジカル重合性モノマーと、融点が３０℃以下である重合開始剤とを含む組成物を真空蒸着し、硬化させて形成し、かつ、前記有機層を構成するラジカル重合性モノマーが、下記一般式（４）で表される化合物から選択される少なくとも１種である、ガスバリアフィルムの製造方法。
一般式（４）
【化７】
2009172993.tif 000007
（一般式（４）中、Ｒ7は、水素またはメチル基を表し、Ｒ8は水素原子を表し、Ｌ1は、炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ１は、１〜６の整数を表し、ｍ１が２以上のとき、それぞれのＲ7およびＲ8は同一であっても異なっていてもよい。）
【請求項１１】
分子量が１７０以上の重合開始剤を用いることを特徴とする、請求項９または１０に記載のガスバリアフィルムの製造方法。
【請求項１２】
前記組成物中に、重合開始剤を２重量％以下の割合で添加することを特徴とする、請求項９〜１１のいずれか１項に記載のガスバリアフィルムの製造方法。
【請求項１３】
下記一般式（１）で表される化合物を少なくとも１種含む重合開始剤を用いることを特徴とする、請求項９〜１１のいずれか１項に記載のガスバリアフィルムの製造方法。
一般式（１）
【化８】
2009172993.tif 000008
（一般式（１）中、Ｒ1は、炭素数１〜１８の置換または無置換のアルキル基、炭素数１〜１８の置換または無置換のアリール基、カルボニル基、またはこれらの基が複数個結合した置換基を表し、Ｒ2は、炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表す。ｎ１は０〜５の整数を表し、ｎ１が２以上のとき、それぞれのＲ2は同一であっても異なっていてもよい。）
【請求項１４】
下記一般式（２）で表される化合物を少なくとも１種含む重合開始剤を用いることを特徴とする、請求項９〜１１のいずれか１項に記載のガスバリアフィルムの製造方法。
一般式（２）
【化９】
2009172993.tif 000009
（一般式（２）中、Ｒ3は、炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表し、Ｒ4は炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表す。ｎ２およびｎ３は、それぞれ、０〜５の整数を表すが、ｎ２およびｎ３のいずれもが０になることはない。ｎ２が２以上のとき、それぞれのＲ3は同一であっても異なっていてもよく、ｎ３が２以上のとき、それぞれのＲ4は同一でも異なっていてもよい。）
【請求項１５】
前記有機層を、フラッシュ蒸着により形成することを特徴とする、請求項９〜１４のいずれか１項に記載のガスバリアフィルムの製造方法。
【請求項１６】
前記有機層を構成するラジカル重合性モノマーが、下記一般式（５）で表される化合物から選択される少なくとも１種である、請求項９〜１５のいずれか１項に記載のガスバリアフィルムの製造方法。
一般式（５）
【化１０】
2009172993.tif 000010
（一般式（５）中、Ｒ9は、水素またはメチル基を表し、Ｒ10は水素原子を表し、Ｌ2は炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ２は、１〜６の整数を表し、ｍ２が２以上のとき、それぞれのＲ9およびＲ10は同一であっても異なっていてもよい。）
【請求項１７】
請求項９〜１６のいずれか１項に記載の製造方法により製造したガスバリアフィルム。
【請求項１８】
請求項１〜８、１７のいずれか１項に記載のガスバリアフィルムを封止フィルムに用いたデバイス。
【請求項１９】
請求項１〜８、１７のいずれか１項に記載のガスバリアフィルムを基板に用いたデバイス。
【請求項２０】
前記デバイスが電子デバイスである、請求項１８または１９に記載のデバイス。
【請求項２１】
前記デバイスが有機ＥＬ素子である、請求項１８または１９に記載のデバイス。
【請求項２２】
請求項１〜８、１７のいずれか１項に記載のガスバリアフィルムを基板に用いた光学部材。
【手続補正２】
【補正対象書類名】明細書
【補正対象項目名】０００５
【補正方法】変更
【補正の内容】
【０００５】
上記問題点について、本発明者が鋭意検討を行った結果、重合開始剤が粉末状であるため、重合性モノマーを真空蒸着しようとすると、重合開始剤自体が固化しやすく、硬化時にムラが発生することが分かった。また、その結果として、多量の重合開始剤が必要になったり、重合性モノマーが有機層に残存しやすくなったりした。さらに、このような過剰な重合開始剤や重合性モノマーが、無機層等の隣接層に放出され、該隣接層にダメージを与え、バリア性を低下させていることを見出した。かかる状況のもと、本発明者らが鋭意検討を行った結果、液状の重合開始剤を用いることにより、これらの問題点を解決しうることを見出した。従来、この種の分野においては、固体状の重合開始剤の方が融点が高いため無機成膜時に開始剤が揮発しにくいため好ましいと考えられていた。本発明では、驚くべきことに、従来技術と逆転の発想を採用することにより、上記従来技術を解決しうることを見出したものである。
具体的には、下記手段により、上記課題を解決しうることを見出した。
（１）基材フィルム上に、少なくとも１つの有機層と、少なくとも１つの無機層とを有し、前記有機層が、ラジカル重合性モノマーと、１気圧３０℃で液状である重合開始剤とを含む組成物を真空蒸着し、硬化させてなり、かつ、前記有機層を構成するラジカル重合性モノマーが、下記一般式（４）で表される化合物から選択される少なくとも１種である、ガスバリアフィルム。
一般式（４）
【化１】
2009172993.tif 000011
（一般式（４）中、Ｒ7は、水素またはメチル基を表し、Ｒ8は水素原子を表し、Ｌ1は、炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ１は、１〜６の整数を表し、ｍ１が２以上のとき、それぞれのＲ7およびＲ8は同一であっても異なっていてもよい。）
（２）基材フィルム上に、少なくとも１つの有機層と、少なくとも１つの無機層とを有し、前記有機層が、ラジカル重合性モノマーと、融点が３０℃以下である重合開始剤とを含む組成物を真空蒸着し、硬化させてなり、かつ、前記有機層を構成するラジカル重合性モノマーが、下記一般式（４）で表される化合物から選択される少なくとも１種である、ガスバリアフィルム。
一般式（４）
【化２】
2009172993.tif 000012
（一般式（４）中、Ｒ7は、水素またはメチル基を表し、Ｒ8は水素原子を表し、Ｌ1は、炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ１は、１〜６の整数を表し、ｍ１が２以上のとき、それぞれのＲ7およびＲ8は同一であっても異なっていてもよい。）
（３）前記重合開始剤の分子量が１７０以上であることを特徴とする、（１）または（２）に記載のガスバリアフィルム。
（４）前記組成物中に、重合開始剤を２重量％以下の割合で含むことを特徴とする、（１）〜（３）のいずれか１項に記載のガスバリアフィルム。
（５）前記重合開始剤が、下記一般式（１）で表される化合物を少なくとも１種含有することを特徴とする、（１）〜（４）のいずれか１項に記載のガスバリアフィルム。
一般式（１）
【化３】
2009172993.tif 000013
（一般式（１）中、Ｒ1は、炭素数１〜１８の置換または無置換のアルキル基、炭素数１〜１８の置換または無置換のアリール基、カルボニル基、またはこれらの基が複数個結合した置換基を表し、Ｒ2は、炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表す。ｎ１は０〜５の整数を表し、ｎ１が２以上のとき、それぞれのＲ2は同一であっても異なっていてもよい。）
（６）前記重合開始剤が、下記一般式（２）で表される化合物を少なくとも１種含有することを特徴とする、（１）〜（４）のいずれか１項に記載のガスバリアフィルム。
一般式（２）
【化４】
2009172993.tif 000014
（一般式（２）中、Ｒ3は、炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表し、Ｒ4は炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表す。ｎ２およびｎ３は、それぞれ、０〜５の整数を表すが、ｎ２およびｎ３のいずれもが０になることはない。ｎ２が２以上のとき、それぞれのＲ3は同一であっても異なっていてもよく、ｎ３が２以上のとき、それぞれのＲ4は同一でも異なっていてもよい。）
（７）前記有機層が、フラッシュ蒸着により形成されてなる、（１）〜（６）のいずれか１項に記載のガスバリアフィルム。
（８）前記有機層を構成するラジカル重合性モノマーが、下記一般式（５）で表される化合物から選択される少なくとも１種である、（１）〜（７）のいずれか１項に記載のガスバリアフィルム。
一般式（５）
【化５】
2009172993.tif 000015
（一般式（５）中、Ｒ9は、水素またはメチル基を表し、Ｒ10は水素原子を表し、Ｌ2は炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ２は、１〜６の整数を表し、ｍ２が２以上のとき、それぞれのＲ9およびＲ10は同一であっても異なっていてもよい。）
（９）基材フィルム上に、少なくとも１つの有機層と、少なくとも１つの無機層とを有するガスバリアフィルムの製造方法であって、前記有機層を、ラジカル重合性モノマーと、１気圧３０℃で液状である重合開始剤とを含む組成物を真空蒸着し、硬化させて形成し、かつ、前記有機層を構成するラジカル重合性モノマーが、下記一般式（４）で表される化合物から選択される少なくとも１種である、ガスバリアフィルムの製造方法。
一般式（４）
【化６】
2009172993.tif 000016
（一般式（４）中、Ｒ7は、水素またはメチル基を表し、Ｒ8は水素原子を表し、Ｌ1は、炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ１は、１〜６の整数を表し、ｍ１が２以上のとき、それぞれのＲ7およびＲ8は同一であっても異なっていてもよい。）
（１０）基材フィルム上に、少なくとも１つの有機層と、少なくとも１つの無機層とを有するガスバリアフィルムの製造方法であって、前記有機層を、ラジカル重合性モノマーと、融点が３０℃以下である重合開始剤とを含む組成物を真空蒸着し、硬化させて形成し、かつ、前記有機層を構成するラジカル重合性モノマーが、下記一般式（４）で表される化合物から選択される少なくとも１種である、ガスバリアフィルムの製造方法。
一般式（４）
【化７】
2009172993.tif 000017
（一般式（４）中、Ｒ7は、水素またはメチル基を表し、Ｒ8は水素原子を表し、Ｌ1は、炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ１は、１〜６の整数を表し、ｍ１が２以上のとき、それぞれのＲ7およびＲ8は同一であっても異なっていてもよい。）
（１１）分子量が１７０以上の重合開始剤を用いることを特徴とする、（９）または（１０）に記載のガスバリアフィルムの製造方法。
（１２）前記組成物中に、重合開始剤を２重量％以下の割合で添加することを特徴とする、（９）〜（１１）のいずれか１項に記載のガスバリアフィルムの製造方法。
（１３）下記一般式（１）で表される化合物を少なくとも１種含む重合開始剤を用いることを特徴とする、（９）〜（１１）のいずれか１項に記載のガスバリアフィルムの製造方法。
一般式（１）
【化８】
2009172993.tif 000018
（一般式（１）中、Ｒ1は、炭素数１〜１８の置換または無置換のアルキル基、炭素数１〜１８の置換または無置換のアリール基、カルボニル基、またはこれらの基が複数個結合した置換基を表し、Ｒ2は、炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表す。ｎ１は０〜５の整数を表し、ｎ１が２以上のとき、それぞれのＲ2は同一であっても異なっていてもよい。）
（１４）下記一般式（２）で表される化合物を少なくとも１種含む重合開始剤を用いることを特徴とする、（９）〜（１１）のいずれか１項に記載のガスバリアフィルムの製造方法。
一般式（２）
【化９】
2009172993.tif 000019
（一般式（２）中、Ｒ3は、炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表し、Ｒ4は炭素数１〜１８の置換または無置換のアルキル基、炭素数１〜１８の置換または無置換のアリール基、アミノ基、アルコキシ基、アシル基、アルコキシカルボニル基、アルキルチオ基、アリールチオ基、ヒドロキシ基、ハロゲン原子、シアノ基を表す。ｎ２およびｎ３は、それぞれ、０〜５の整数を表すが、ｎ２およびｎ３のいずれもが０になることはない。ｎ２が２以上のとき、それぞれのＲ3は同一であっても異なっていてもよく、ｎ３が２以上のとき、それぞれのＲ4は同一でも異なっていてもよい。）
（１５）前記有機層を、フラッシュ蒸着により形成することを特徴とする、（９）〜（１４）のいずれか１項に記載のガスバリアフィルムの製造方法。
（１６）前記有機層を構成するラジカル重合性モノマーが、下記一般式（５）で表される化合物から選択される少なくとも１種である、（９）〜（１５）のいずれか１項に記載のガスバリアフィルムの製造方法。
一般式（５）
【化１０】
2009172993.tif 000020
（一般式（５）中、Ｒ9は、水素またはメチル基を表し、Ｒ10は水素原子を表し、Ｌ2は炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ２は、１〜６の整数を表し、ｍ２が２以上のとき、それぞれのＲ9およびＲ10は同一であっても異なっていてもよい。）
（１７）（９）〜（１６）のいずれか１項に記載の製造方法により製造したガスバリアフィルム。
（１８）（１）〜（８）、（１７）のいずれか１項に記載のガスバリアフィルムを封止フィルムに用いたデバイス。
（１９）（１）〜（８）、（１７）のいずれか１項に記載のガスバリアフィルムを基板に用いたデバイス。
（２０）前記デバイスが電子デバイスである、（１８）または（１９）に記載のデバイス。
（２１）前記デバイスが有機ＥＬ素子である、（１８）または（１９）に記載のデバイス。
（２２）（１）〜（８）、（１７）のいずれか１項に記載のガスバリアフィルムを基板に用いた光学部材。
【手続補正３】
【補正対象書類名】明細書
【補正対象項目名】０００８
【補正方法】変更
【補正の内容】
【０００８】
＜ガスバリアフィルム＞
本発明のガスバリアフィルムは、基材フィルム上に、少なくとも１層の有機層と、少なくとも１層の無機層とからなるバリア層を有し、かつ、有機層が、以下の（１）および（２）の少なくとも一方の要件を満たすガスバリアフィルムである。
（１）一般式（４）で表されるラジカル重合性モノマーと、１気圧３０℃で液状である重合開始剤とを含む組成物を真空蒸着し、硬化させてなる有機層である
（２）一般式（４）で表されるラジカル重合性モノマーと、融点が３０℃以下である重合開始剤とを含む組成物を真空蒸着し、硬化させてなる有機層である
さらに、本発明のガスバリアフィルムは、有機層と無機層の領域が明確でない有機領域および無機領域を含んでいてもよい。以降、簡略化のため、有機層と有機領域は「有機層」として、無機層と無機領域は「無機層」として記述する。有機層もしくは無機層が複数の場合、通常、有機層と無機層が交互に積層した構成であることが好ましい。
有機領域と無機領域より構成される場合、各領域が膜厚方向に連続的に変化するいわゆる傾斜材料層であってもよい。前記傾斜材料の例としては、キムらによる論文「Journal of Vacuum Science and Technology A Vol. 23 p971−977(2005 American Vacuum Society) ジャーナル オブ バキューム サイエンス アンド テクノロジー Ａ 第２３巻 ９７１頁〜９７７ページ（２０００５年刊、アメリカ真空学会）」に記載の材料や、米国公開特許２００４−４６４９７号明細書に開示してあるように有機層と無機層が界面を持たない連続的な層等が挙げられる。
本発明のガスバリアフィルムは、有機層と無機層のほかに機能層を有していても良い。機能層の例としては、後述の基材フィルムの項で述べるものと同様の層が好ましく用いられる。
【手続補正４】
【補正対象書類名】明細書
【補正対象項目名】００１３
【補正方法】変更
【補正の内容】
【００１３】
（有機層）
本発明では、有機層として、一般式（４）で表されるラジカル重合性モノマーを硬化させてなるポリマーの層を有する。有機層は単独の材料からなっていても混合物からなっていてもよい。２層以上の有機層を積層してもよい。この場合、各層が同じ組成であっても異なる組成であってもよい。
【手続補正５】
【補正対象書類名】明細書
【補正対象項目名】００１４
【補正方法】変更
【補正の内容】
【００１４】
本発明の有機層は、少なくとも１つの下記一般式（４）で表されるラジカル重合性モノマーを硬化させて形成されることが好ましく、下記一般式（５）で表されるラジカル重合性モノマーを硬化させることにより形成されることがより好ましい。
一般式（４）
【化９】
2009172993.tif 000021
（一般式（４）中、Ｒ7は、水素またはメチル基を表し、Ｒ8は水素原子を表し、Ｌ1は、炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ１は、１〜６の整数を表し、ｍ１が２以上のとき、それぞれのＲ7およびＲ8は同一であっても異なっていてもよい。）
一般式（５）
【化１０】
2009172993.tif 000022
（一般式（５）中、Ｒ9は、水素またはメチル基を表し、Ｒ10は水素原子を表し、Ｌ2は炭素数１〜１８の置換または無置換のアルキレン基、炭素数１〜１８の置換または無置換のアリーレン基、エーテル基、イミノ基、カルボニル基、またはこれらの基が複数個直列に結合した１価以上の連結基を表す。ｍ２は、１〜６の整数を表し、ｍ２が２以上のとき、それぞれのＲ9およびＲ10は同一であっても異なっていてもよい。）
【手続補正６】
【補正対象書類名】明細書
【補正対象項目名】００２５
【補正方法】変更
【補正の内容】
【００２５】
【化１１】
2009172993.tif 000023